FR 2757172 A1 19980619 FR 9615473 A 19961212 La présente invention concerne des polymères contenant au moins un cycle succinimide substitué sur l'azote par un groupement réactif ledit cycle étant supporté soit par la chaîne principale, soit par une chaîne latérale. Dans le cadre de la présente invention on désigne par groupement réactif tout groupement pouvant provoquer l'ouverture d'un cycle oxiranne et former une liaison entre ce groupement et le composé comportant un cycle oxiranne. Les polymères de la présente invention ont des propriétés améliorées par rapport aux polymères ne comportant pas de cycle succinimide substitué sur l'azote par un groupement réactif. Ils ont en particulier de meilleures propriétés adhésives et peuvent ainsi être employés comme revêtement de surface. Ils ont également une meilleure tenue thermique que les polymères dont ils dérivent. Les polymères de la présente invention possèdent des groupes réactifs qui permettent leur utilisation pour la fabrication d'alliage de polymères. Les polymères de la présente invention peuvent être définis comme étant des polyoléfines contenant au moins un cycle succinimide substitué sur l'azote par un groupement réactif ledit cycle étant supporté soit par la chaîne principale, soit par une chaîne latérale résultant de la réaction d'au moins une polyoléfine, d'au moins un composé comportant un cycle maléimide substitué sur l'azote par un groupement réactif de formule -R- (X)n dans laquelle X représente un groupement réactif, n un nombre entier positif égal ou supérieur à 1 et R est un reste comportant au moins un atome de carbone et d'au moins un polyépoxyde contenant dans sa molécule au moins deux groupes époxydes. Le plus souvent n est égal à 1 et dans ce cas le composé comportant un cycle maléimide utilisé dans le cadre de la présente invention est représenté par la formule (I) ci- après 2 2757172 o N-R-X on FORMULE I Le groupe réactif X est habituellement choisi parmi le groupe hydroxyle, un groupe carboxylique, un groupe carboxamide, un groupe halogénure d'acide carboxylique, un groupe thiol, un groupe thio- carboxylique, un groupe amino, un halogène, un groupe époxy, un groupe carboxylique estérifié dont la partie ester comporte un groupe réactif. Dans le cas o plusieurs groupes -X sont présents ils peuvent être identiques entre eux ou différents. On utilise très souvent des composés comportant un groupe réactif choisi parmi le groupe carboxylique, le groupe carboxamide, un groupe halogénure d'acide et par exemple un groupe chlorure d'acide carboxylique. Le groupe préféré est le groupe carboxylique. Le groupe -R- est habituellement choisi parmi les groupes hydrocarbonés aliphatiques, saturés ou insaturés, substitués ou non, les groupes aromatiques substitués ou non substitués. On préfère généralement des groupes non substitués et le plus souvent des groupes comportant au moins un noyau aromatique. A titre d'exemple de groupe que l'on trouve très fréquemment on peut citer les groupes benzéniques reliés en ortho, méta ou para d'une part à l'atome d'azote et d'autre par au groupe réactif -X. On utilise le plus souvent la forme liée en para ou celle liée en méta. Les polyoléfines employées pour fabriquer les polymères de la présente invention peuvent être n'importes quelles polyoléfines bien connues des hommes du métier. On utilisera de préférence des polyoléfines obtenues à partir d'au moins un monomère insaturé comportant une ou 3 2757172 plusieurs insaturations le plus souvent choisi dans le groupe formé par l'éthylène, le propène, les butènes et les norbornènes. Ainsi ces polyoléfines peuvent-elles être formées par homopolymérisation ou copolymérisation d'au moins deux monomères. Dans une forme particulièrement préférée, la polyoléfine sera choisie dans le groupe formé par les polyéthylènes haute densité et les copolymères d'éthylène constitués de préférence de 90 %, au moins, de motifs éthylène et de 10 %, au plus, d'une oléfine en C3 à C8. On utilisera plus particulièrement les polyéthylènes haute densité ayant de préférence une densité d'environ 0,9 à environ 0,97 et un indice de fusion mesuré selon la norme ASTM D-1238 d'environ 0,2 à environ 100 (mesure effectuée sous 19,6 kg à 190 C). Le polyépoxyde contenant dans sa molécule au moins deux groupes époxydes est le plus souvent choisi dans le groupe formé par les polyépoxydes aliphatiques, les polyépoxydes cycloaliphatiques et les polyépoxydes aromatiques. A titre d'exemples de composés très souvent employés, on peut citer le diglycidyléther du bis-phénol-A ou celui du bis- phénol-F, le triglycidyléther-isocyanurate et/ou le triglycidyléthercyanurate et/ou le triglycidyl-cyanurate et/ou le triglycidylisocyanurate ou les mélanges d'au moins deux de ces composés. Les composés époxydés comprenant au moins deux groupes époxydes cités dans le brevet US-A-4 921 047 sont également utilisables dans le cadre de la présente invention. L'enseignement de ce brevet doit être considéré comme partie intégrante de la présente description du seul fait de sa mention. Les polymères de la présente invention sont habituellement préparés par deux méthodes distinctes. La première méthode consiste en la mise en contact de la polyoléfine à l'état fondu avec au moins un compose comportant un cycle maléimide substitué sur l'azote par un groupement réactif et au moins un composé contenant dans sa molécule au moins deux groupes époxydes au sein d'un mélangeur ou dans une extrudeuse. Cette préparation peut être effectuée avec ou sans amorceur radicalaire. A titre 4 2757172 d'exemple d'amorceur radicalaire, on peut citer les peroxydes. Dans le cadre de la présente invention on préfère habituellement travailler sans amorceur radicalaire. Cette possibilité de formation, sans amorceur radicalaire, de polymères contenant un cycle succinimide substitué sur l'azote par un groupement réactif, ledit cycle étant supporté soit par la chaîne principale, soit par une chaîne latérale, est un avantage certain de la présente invention qui permet d'éviter les risques de coupures et les risques de réticulation du polymère. La température de la réaction est habituellement comprise entre environ la température de fusion de la polyoléfine et environ 300 C. Le plus souvent cette temperature est d'environ 200 C à environ 260 C. La durée de la réaction est relativement faible et ne dépasse pas habituellement 10 minutes. On préfère habituellement utiliser le système par extrusion-réaction qui donne de très bons résultats. La deuxième méthode de préparation des polymères de la présente invention consiste dans une étape a) en la mise en contact de la polyoléfine à l'état fondu avec au moins un composé comportant un cycle maléimide substitué sur l'azote par un groupement réactif au sein d'un mélangeur ou dans une extrudeuse, puis dans une étape b) on introduit au sein du mélangeur ou dans l'extrudeuse au moins un composé contenant dans sa molécule au moins deux groupes époxydes. Cette préparation peut être effectuée avec ou sans amorceur radicalaire. A titre d'exemple d'amorceur radicalaire, on peut citer les peroxydes. Dans le cadre de la présente invention on préfère habituellement travailler sans amorceur radicalaire. Cette possibilité de formation, sans amorceur radicalaire, de polymères contenant un cycle succinimide substitué sur l'azote par un groupement réactif, ledit cycle étant supporté soit par la chaîne principale, soit par une chaîne latérale, est un avantage certain de la présente invention qui permet d'éviter les risques de coupures et les risques de réticulation du polymère. La température de la réaction dans l'étape a) comme dans l'étape b) est habituellement comprise entre environ la température de fusion de la polyoléfine et environ 300 C. Le plus souvent cette température est d'environ 200 C à environ 260 C. La durée de la réaction est relativement faible et ne dépasse pas habituellement 10 minutes pour chacune des 2757172 étapes. On préfère habituellement utiliser le système par extrusionréaction qui donne de très bons résultats. La température est le plus souvent identique dans les deux étapes. La présente invention concerne aussi l'utilisation des polymères décrits ci-devant pour la fabrication de revêtement de surface. Ces polymères ayant de bonnes propriétés d'adhésion conviennent mieux que les polyoléfines de départ à cette utilisation. Ces polymères peuvent aussi être employé pour la fabrication d'alliages de polymères dans lesquels la fonction réactive améliore la formation desdits alliages. Ils peuvent également servir à la fabrication de produits par coextrusion. Ils peuvent aussi être employés pour la fabrication de matériaux multicouches. Les exemples suivants illustrent l'invention sans en limiter la portée. Exemple 1 Dans cet exemple, on décrit la préparation d'un polymère greffé dans un mélangeur. On introduit 40 g de polyéthylène de moyenne densité (d = 0,954) commercialisé par la société FINA sous la référence Finathène 3802 et 0, 4 g d'acide 4-malèimidobenzoïque (AMB) et 1,84 g d'Aradilte GT 7071 ( commercialisé par la société CIBA-GEIGY (dont l'indice d'époxyde est de 2 et l'équivalent époxyde de 500) dans un mélangeur interne de marque Haake Rhéocord . La température de travail est de 240 C, la vitesse de rotation des pales est de 64 tours/minutes (tr/min). Après 5 minutes de mélange à 240 C, le produit de la réaction est refroidi dans l'eau, séché à 60 C sous 1 millimètre (mm) de mercure pendant 8 heures. Le produit obtenu est utilisé pour des tests d'adhésion dont les résultats figurent dans le tableau 1 ci-après. 6 2757172 Exemple 2 Dans cet exemple, on décrit la préparation d'un polymère greffé en utilisant une extrudeuse corotative bi-vis CLEXTRAL vendue sous la référence BC21 et dont le rapport longueur/diamètre est de 28, dont les vis ont un diamètre de 25 mm et qui est équipée d'une filière de 4 mm de diamètre. On introduit simultanément dans la trémie d'alimentation de I'extrudeuse les granulés de polyéthylène Finathène 3802 et une quantité correspondant à 1% en poids d'AMB par rapport au polyéthylène et la quantité équimolaire correspondante d'Aradilte GT 7071 . Le débit total de produits introduits dans l'extrudeuse est de 5 kilogrammes par heure et la température de réaction au sein de l'extrudeuse est maintenue à 240 C. La vitesse de rotation des vis est de 100 tr/min, le temps de séjour est de 1 minute. Le jonc qui sort de la filière est refroidi dans de l'eau à 25 C, granulé et séché pour les tests d'adhésion. Exemple 3 Dans cet exemple, on décrit la préparation d'un polymère greffé dans un mélangeur en deux étapes successives. On introduit 40 g de Finathène 3802 et 0,4 g d'AMB dans un mélangeur interne de marque Haake Rhéocord . La température de travail est de 240 C, la vitesse de rotation des pales est de 64 tours/minutes (tr/min). Après 2 minutes de mélange à 240 C, on additionne 1,84 g d'Aradilte GT 7071 et on maintient la température à 240 C pendant encore min après cette addition. Le produit obtenu à la fin de la deuxième étape est refroidi dans l'eau, séché à 60 C sous 1 millimètre (mm) de mercure pendant 8 heures. Le produit obtenu est utilisé pour des tests d'adhésion dont les résultats figurent dans le tableau 1 ci-après. 7 2757172 Exemple 4 On effectue avec divers produits des tests d'adhésion sur éprouvettes métalliques en aluminium. Les propriétés d'adhésion des compositions sont déterminées selon la méthode ASTM D1 002. La procédure de test suivie comprend la préparation des éprouvettes métalliques. On prépare 600 cm3 de mélange sulfochromique, on place une série d'éprouvettes sur un support et on les immerge dans un récipient contenant le mélange sulfochromique maintenu à une température de 60 C. Après 15 min, on retire les éprouvettes. Elles sont rincées abondamment à l'eau et séchées en étuve 2 heures à 80 C.15 On délimite sur une éprouvette une surface de collage de 25,4 x 12,7 mm et à l'aide de cales, une épaisseur maximum du joint de colle de 125 x -6 m. Le collage des deux éprouvettes est effectué à l'aide d'une presse à plateaux DARRAGON préchauffée à 200 C avec application d'une pression de 0,5 MPa pendant 5 min. On réalise ensuite un test de traction sur une machine de type INSTRON, équipée d'une tête de mesure de 105 Newton. La vitesse de déplacement de la traverse 1 mm/min. Les résultats des essais des tests de collage sont mentionnés dans le tableau 1 ci-après. Les valeurs données correspondent à la valeur moyenne obtenue sur 10 essais successifs. A tire de comparaison des tests ont été effectués sur le polyéthylène de moyenne densité PEHD Finathène 3802 et avec un terpolymère vendu par la société ORKEM sous la référence 3210 de masse moléculaire moyenne en nombre de 15 050 et d'indice de polydispersité de 5,3. 8 2757172 TABLEAU 1 Nature du polymère testé Charge à la rupture Nature de la rupture en kiloNewton(kN) PEHD 2,1 adhésive Lotader 3210 2,7 adhésive produit exemple 1 3,9 cohésive produit exemple 2 4,2 cohésive produit exemple 3 4,0 cohesive On constate l'augmentation importante de la charge maximale nécessaire pour provoquer la rupture par emploi des produits de la présente invention, ainsi que la différence de nature de la rupture qui se fait dans la masse ce qui démontre l'amélioration importante de l'adhésion obtenue avec les produits de l'invention. 9 2757172 REVENDICATIONS 1- Polymère contenant au moins un cycle succinimide substitué sur l'azote par un groupement réactif ledit cycle étant supporté soit par la chaîne principale, soit par une chaîne latérale caractérisé en ce qu'il est le produit résultant de la réaction d'au moins une polyoléfine, d'au moins un composé comportant un cycle maléimide substitué sur l'azote par un groupement réactif de formule -R-(X)n dans laquelle X représente un groupement réactif, n un nombre entier positif égal ou supérieur à 1 et R est un reste comportant au moins un atome de carbone et d'au moins un polyépoxyde contenant dans sa molécule au moins deux groupes époxydes. 2- Polymère selon la revendication 1 dans lequel le groupe réactif X est choisi parmi un groupe hydroxyle, un groupe carboxylique, un groupe carboxamide, un groupe halogénure d'acide carboxylique, un groupe thiol, un groupe thio-carboxylique, un groupe amino, un halogène, un groupe époxy, un groupe carboxylique estérifié dont la partie ester comporte un groupe réactif. 3- Polymère selon la revendication 1 ou 2 dans lequel le groupe -R- est choisi parmi les groupes hydrocarbonés aliphatiques, saturés ou insaturés, substitués ou non, les groupes aromatiques substitués ou non substitués. 4- Polymère selon l'une des revendications 1 à 3 dans lequel la polyoléfine est choisie dans le groupe formé par les polyoléfines obtenues à partir d'au moins un monomère insaturé choisi dans le groupe formé par les composés comportant une ou plusieurs insaturations et de préférence choisi dans le groupe formé par l'éthylène, le propène, les butènes et les norbornènes. - Polymère selon la revendication 4 dans lequel la polyoléfine est un polyéthylène haute densité. 2757172 6- Polymère selon l'une des revendications 1 à 5 dans lequel le groupe R- est un reste benzénique et le groupe -X est en position para par rapport à l'atome d'azote. 7- Polymère selon l'une des revendications 1 à 6 dans lequel le groupe - X est un groupe carboxylique. 8 - Polymère selon l'une des revendications 1 à 6 dans lequel le polyépoxyde contenant dans sa molécule au moins deux groupes époxydes est choisi dans le groupe formé par les polyépoxydes aliphatiques, les polyépoxydes cycloaliphatiques et les polyépoxydes aromatiques. et de préférence parmi les composés du groupe formé par le diglycidyléther du bis-phénol-A ou celui du bis-phénol-F, le triglycidyléther-isocyanurate, le triglycidyléther-cyanurate, le triglycidyl-cyanurate, le triglycidylisocyanurate ou les mélanges d'au moins deux de ces composés. 9- Procédé de préparation d'un polymère selon l'une des revendications 1 à 8 caractérisé en ce qu'il est obtenu par mise en contact de la polyoléfine à l'état fondu avec au moins un composé comportant un cycle maléimide substitué sur l'azote par un groupement réactif et avec au moins un polyépoxyde contenant dans sa molécule au moins deux groupes époxydes au sein d'un mélangeur ou dans une extrudeuse. - Procédé de préparation d'un polymère selon l'une des revendications 1 à 8 caractérisé en ce que dans une étape a) on met en contact au moins une polyoléfine à l'état fondu avec au moins un composé comportant un cycle maléimide substitué sur l'azote par un groupement réactif au sein d'un mélangeur ou dans une extrudeuse, puis dans une étape b) on introduit au sein du mélangeur ou dans l'extrudeuse au moins un composé contenant dans sa molécule au moins deux groupes époxydes. 11- Utilisation des polymères selon l'une des revendications 1 à 8 ou préparés selon la revendication 9 ou 10 pour la fabrication de revêtements de surface. 11h 2757172 12- Utilisation des polymères selon l'une des revendications 1 à 8 ou préparés selon la revendication 9 ou 10 pour la fabrication d'alliages de polymères. 13- Utilisation des polymères selon l'une des revendications 1 à 8 ou préparés selon revendication 9 ou 10 pour la fabrication de produits par coextrusion. 14- Utilisation des polymères selon l'une des revendications 1 à 8 ou préparés selon revendication 9 ou 10 pour la fabrication de matériaux multicouches.